(57)【要約】【課題】コンクリート表面に表面外観に優れたセルフレベリング材硬化物層を設けることを可能にしたコンクリート床構造体、およびその工法の提供。【解決手段】少なくとも（Ｅ）セメントコンクリート床層、（Ｄ）セメントコンクリートとアクリル系エマルジョンとの混合物を硬化して得られた硬化物層、（Ｃ）セルフレベリング材用アクリル系プライマーの硬化物層、および（Ｂ）セメント系セルフレベリング材の硬化物層から構成され、前記（Ｂ）層は、前記（Ｃ）層上に、前記（Ｃ）層は、前記（Ｄ）層上に、前記（Ｄ）層は、前記（Ｅ）層上に順次積層されてなる建築物のコンクリート床構造体、および同構造体の施工方法により達成。【選択図】図１
2005139649.tif 000002
【特許請求の範囲】
【請求項１】
少なくとも（Ｅ）セメントコンクリート床層、（Ｄ）セメントコンクリートとアクリル系エマルジョンとの混合物を硬化して得られた硬化物層、（Ｃ）セルフレベリング材用アクリル系プライマーの硬化物層、および（Ｂ）セメント系セルフレベリング材の硬化物層から構成され、前記（Ｂ）層は、前記（Ｃ）層上に、前記（Ｃ）層は、前記（Ｄ）層上に、前記（Ｄ）層は、前記（Ｅ）層上に順次積層されてなる建築物のコンクリート床構造体。
【請求項２】
前記（Ｂ）層の上に、（Ａ）表面層を設けた請求項１に記載のコンクリート床構造体。
【請求項３】
前記建築物が病院、学校、駅構内等の公共施設、精密機器工場、コンビニ、マンション等の建築物であることを特徴とする請求項１または２に記載のコンクリート床構造体。
【請求項４】
前記硬化物層（Ｃ）のセルフレベリング材用アクリル系プライマーが、アクリル系エマルジョンであることを特徴とする請求項１〜３の何れか１項に記載のコンクリート床構造体。
【請求項５】
前記硬化物層（Ｄ）は、セメントコンクリートにアクリル系エマルジョンを１〜１０重量％混合して得られた硬化物であることを特徴とする請求項１〜４の何れか１項に記載のコンクリート床構造体。
【請求項６】
セメントコンクリートを床面に打設し、その硬化前にアクリル系エマルジョンを散布し、セメントコンクリートとアクリル系エマルジョンとの混合物のポリマーコンクリート層を形成し、形成したポリマーコンクリート層の上にセルフレベリング材用アクリル系プライマーを施工し、次いで、セメント系セルフレベリング材を施工することを特徴とするコンクリート床の施工方法。
【請求項７】
セメント系セルフレベリング材を施工後、セメント系セルフレベリング材の硬化物層の上に、さらに表面層を施工することを特徴とする請求項６に記載のコンクリート床の施工方法。
【発明の詳細な説明】
【技術分野】
【０００１】
本発明は、層間接着強度に優れた建築物、特に病院、学校、駅構内等の公共施設、精密機器工場、コンビニ、マンション等の建築物用のコンクリート床構造体およびその施工方法に関する。
【背景技術】
【０００２】
従来から建築分野においては、凹凸のない床面を得るために、スラブコンクリート打設後、その上に貧調合モルタルを打ち込んで下地形成をし、その後その下地上にセルフレベリング材を流布する床構成工法が知られている。（特許文献１）
また、コンクリートの床を打設後、その上にプライマー処理してセルフレベリング材が用いられ、その上に乾燥抑制剤を施工し、仕上材を用いる床面の仕上げ方法が知られている。（特許文献２）
【特許文献１】特公平７−６８７５７号公報
【特許文献２】特開２００３−２１３９１５号公報
【発明の開示】
【発明が解決しようとする課題】
【０００３】
しかし、上記例で開示された工法では、コンクリート表面とプライマーとの間での接着強度不足により、剥離によるふくれの問題が発生する。このふくれが生ずる結果凹凸が生じ美麗な床面が得られず、床表面外観が損なわれると言った問題があった。本発明は、上記課題を解決するために、床表面に表面外観と接着強度に優れたセルフレベリング材硬化物層を設けることにより、表面外観と床を構成する各層間の接着強度に優れたコンクリート床構造体を得ることで、剥離によるふくれの問題が生ずることのない、表面外観に優れたコンクリート床構造体およびその工法を提供することを目的とする。
【課題を解決するための手段】
【０００４】
本発明者らは、上記課題を達成するために鋭意研究の結果、特定の層構成からなるコンクリート床構造体および同構造体の施工方法を採用することにより接着強度に優れた床が得られることで、その課題が解決されることを見出し本発明に至った。
【０００５】
すなわち、本発明は、少なくとも（Ｅ）セメントコンクリート床層、（Ｄ）セメントコンクリートとアクリル系エマルジョンとの混合物を硬化して得られた硬化物層、（Ｃ）セルフレベリング材用アクリル系プライマーの硬化物層、および（Ｂ）セメント系セルフレベリング材の硬化物層から構成され、前記（Ｂ）層は、前記（Ｃ）層上に、前記（Ｃ）層は、前記（Ｄ）層上に、前記（Ｄ）層は、前記（Ｅ）層上に順次積層されてなる建築物のコンクリート床構造体を提供するものである。なお、前記（Ｂ）層上には（Ａ）表面層が設けられていることが多い。
【０００６】
さらには、好ましくは前記建築物が、病院、学校、駅構内等の公共施設、精密機器工場、コンビニ、マンション等の建築物であること、好ましくは前記硬化物層（Ｃ）のセルフレベリング材用プライマーが、アクリル系エマルジョンであること、好ましくは前記硬化物層（Ｄ）は、セメントコンクリートにアクリル系エマルジョンを１〜１０重量％混合して得られた硬化物であること、さらにはセメントコンクリートを床面に打設し、その硬化前にアクリル系エマルョンを散布し、セメントコンクリートとアクリル系エマルジョンとの混合物の硬化層を形成し、形成したポリマーコンクリート層の上にセルフレベリング材用アクリル系プライマーを施工し、次いで、セメント系セルフレベリング材を施工することを特徴とするコンクリート床の施工方法を提供するものである。なお、セメント系セルフレベリング材を施工後、セメント系セルフレベリング材の硬化物層の上にさらに表面層を施工してもよい。
【発明の効果】
【０００７】
特定の構造体とすることで、コンクリート表面とセルフレベリング材との間に優れた接着強度を得ることにより、剥離によるふくれの問題の発生がなく、床面に凹凸が生じることのない美麗な床面を形成できるため、床表面外観に優れた床構造体の施工が可能となる。得られた床構造体は、病院、学校、駅構内等の公共施設、精密機器工場、コンビニ、マンション等の建築物の床として最適である。
【発明を実施するための最良の形態】
【０００８】
（Ａ）層の表面材とは、床用塗料、床材シート、カーペット、フローリング等である。床材シート、カーペット、フローリング等は、（Ｂ）層の上に接着剤で貼り付け施工される。床用塗料は、通常は、（Ｂ）層上に直接塗布することより施工される。
【０００９】
（Ｂ）層とは、セメント系セルフレベリング材の硬化物層をいい、同層を形成するのに使用するセメント系セルフレベリング材は、基本的には水硬性成分、凝結調整剤、減水剤、および増粘剤からなる組成物である。セメント系セルフレベリング材に使用される、水硬性成分としては、アルミナセメント、ポルトランドセメント、石膏、高炉スラグ等がが挙げられる。
【００１０】
先ず、水硬性成分について説明する。アルミナセメントは、潜在的に急硬性を有している。また、石膏等の硫酸塩を共存させることによって、カルシウムスルホアルミネート水和物を生成させることで、初期の硬化を速め早期開放を可能にするだけでなく硬化体の水分を早期に多量消費することから、表面の仕上材施工に移行する時間を早めるともに、収縮の少ない硬化体を形成する。また、潜在水硬性を有する高炉スラグの存在によりアルミナセメントの欠点である硬化体強度の経時的な低下も抑制される。アルミナセメントは、鉱物組成が異なるものが数種知られ市販されているが、何れも主成分はモノカルシウムアルミネートであり、市販品はその種類によらず使用することができる。
【００１１】
ポルトランドセメントは速硬性において重要な成分の一つであり、アルミナセメントおよび石膏と共にカルシウムスルホアルミネート水和物の生成を促進することにより、アルミナセメントの有する潜在的な速硬性を引き出す。ポルトランドセメントとしては、普通ポルトランドセメント、早強ポルトランドセメント、超早強ポルトランドセメント、中庸熱ポルトランドセメント、低熱ポルトランドセメント、耐硫酸塩ポルトランドセメント、白色ポルトランドセメント、および高炉セメント、フライアッシュセメント、シリカセメント等の各種混合セメントを一種または二種以上を組み合わせて使用することもできる。
【００１２】
石膏は、速硬性、速乾性および硬化後の寸法安定性を保持するために必要な成分である。また、石膏は無水、２水、半水等の各石膏がその種類を問わず、一種または二種以上の混合物として使用できる。高炉スラグは、乾燥収縮が小さいことから、硬化体の耐クラック性を高めるだけでなくその潜在水硬性により硬化体強度を向上させる効果も有している。また、アルミナセメント水和物の転移に起因する強度低下を抑制する効果も有している。
【００１３】
凝結速度調整剤としては、凝結促進剤と凝結遅延剤とを併用添加することで、例えば、３０分以上の可使時間を可能とする流動保持性と、その後の速やかな硬化により、即日の軽歩行および３日以内の仕上材施工を可能とする速硬性・速乾性が確保できると共に、スラリーの移動と表層の乾燥によるシワ、気泡抜け跡の発生や、低温での表面硬化不良等による表面粉化、高温における凝結時のひび割れ発生の危険性が低減され、良好な表面性状を有する硬化体が得られる。さらに、低温から高温の広範囲において上記の超速硬性、流動保持性および優れた硬化体性状の両立が可能である。
【００１４】
凝結促進剤として働くリチウム塩としては、炭酸リチウム、塩化リチウム、硫酸リチウム、水酸化リチウム、硝酸リチウム等の無機酸塩およびシュウ酸リチウム、酢酸リチウム、クエン酸リチウム、酒石酸リチウム、リンゴ酸リチウム、グリコール酸リチウム等の有機酸塩を挙げることができる。
【００１５】
凝結促進剤としては、酒石酸、クエン酸、重炭酸、リンゴ酸、グルコン酸、リンゴ酸等のオキシカルボン酸、燐酸、またはそれらのアルカリ金属塩、アルカリ土類塩の一種または二種以上が所定量添加されたものであってもよい。なお、添加量が多いと、流動性の低下、硬化不良を招いたり、ブリージング水の発生による表面不良が生じることがあるので、注意が必要である。
【００１６】
セルフレベリング材が具備すべき最も基本的な要因は高い流動性である。材料分離を抑制し、かつ高強度の硬化体を得るには水／水硬性成分比を下げる必要があるが、水／水硬性成分比を低くしても高い流動性を確保するために、減水剤の添加が必須である。減水剤は、ナフタレン系、ポリカルボン酸系、ポリエーテル系、メラミン系等の市販品がその種類を問わず使用できる。
【００１７】
高い流動性を確保したまま、材料分離を充分なレベルまで抑えるため、増粘剤の添加が好ましい。増粘剤としては、メチルセルロース、カルボキシメチルセルロースなどのセルロース系、ゼラチン、ペクチン等の蛋白系、ポリエチレングリコール、ポリエチレンオキサイド、ポリアクリルアミド、ポリビニルアルコール等の水溶性ポリマー等が使用可能である。
【００１８】
上記の水硬性成分、凝結速度調整剤、減水剤および増粘剤を配合し調製されたセメント系セルフレベリング材の場合には、流動性、速硬性に優れ、かつ硬化特性に優れているので、本願発明において、好適に使用できる。また、必要に応じて、消泡剤、高分子エマルジョン、高分子樹脂粉末などを添加されたものも使用することができる。消泡剤としては、シリコン系、アルコール系、ポリエーテル系等合成物質または植物由来の天然物質等公知のものが使用可能である。
【００１９】
高分子エマルジョンは、下地コンクリートとの接着性、耐クラック性、硬化体の耐摩耗性を上げることができる。高分子エマルジョンとしてエチレン−酢酸ビニル、スチレン−ブタジエン、アクリロニトリル−ブタジエン等の共重合体、または、ポリブテン、ポリ塩化ビニル、ポリ酢酸ビニル等のホモ重合体や、メチル（メタ）アクリレート、エチル（メタ）アクリレート、ブチル（メタ）アクリレート、２エチルヘキシル（メタ）アクリレート等のアルキル（メタ）アクリレートなどの（メタ）アクリレート化合物などを一種または二種以上を重合したもの、さらにこれらのモノマーと共重合可能なスチレン、酢酸ビニル、塩化ビニリデンなどのビニル化合物と共重合させた（メタ）アクリレート系樹脂などの市販のもの及び合成品がその種類を問わず使用できる。なお、ここで、（メタ）アクリレートとは、アクリレートおよびメタアクリレートを意味する。
【００２０】
セメント系セルフレベリング材には、増量材として、フライアッシュ、石灰石粉、シリカ質粉等が添加されたものも使用することができる。増量材の添加により、流動性が改善される効果が得られるが、添加量が多すぎると強度発現性の低下を招くので、その添加量については、充分な留意が必要である。
【００２１】
セメント系セルフレベリング材は、細骨材／増量材を添加して使用するのが、その特性を活かす使い方が出きることから好ましい。細骨材としては、珪砂、川砂、海砂、石灰、石砂が使用できる。なお、本発明に使用可能なセメント系セルフレベリング材の各成分の１配合例については、以下の表１に示す。施工条件などを考慮して、各成分の配合量は選択すればよい。勿論、市販のセメント系セルフレベリング材を使用してもよいが、他の層との適合性について、予め試験した上で、各成分の配合比が好ましいものを選定して使用することが好ましい。
【００２２】
（Ｃ）層の形成に使用されるセルフレベリング材用アクリル系プライマーとは、好ましくはガラス転移温度：−５０〜−１℃のアクリルポリマーで、アクリル酸およびまたはメタアクリル酸を１〜１０重量％含有する。その他の構成成分は、アクリル酸エステルおよびメタアクリル酸エステルであるが、１分子中に複数の官能基を有する化合物を共重合させることが好ましい。複数の官能基を有する化合物としては、例えば、トリメチロールプロパントリメタクリレート、グリシジルアクリレート、グリシジルメタクリレート、ビスフェノールＡポリオキシエチレン付加体ジアクリレート、ビスフェノールＡポリオキシエチレン付加体ジメタクリレート、トリアリルイソシアヌレート、Ｎ−メチロールアクリルアミド、Ｎ−メチロールメタクリルアミド、ジビニルベンゼンなどを用いることができるが、Ｎ−メチロールアクリルアミド、Ｎ−メチロールメタクリルアミドまたはトリメチロールプロパントリメタクリレートが好ましい。これらの化合物は、ポリマー中に０．１〜５重量％の範囲で用いることが好ましい。
【００２３】
さらに、該ポリマー原料には、性能を損なわない範囲の量で、前記以外の不飽和単量体、例えばスチレンやα−メチルスチレンなどのスチレン類、ブタジエンやイソプレンなどのジエン類、酢酸ビニルやプロピオン酸ビニルなどのビニルエステル類、アクリロニトリルやα−メチルアクリロニトリルなどのニトリル類を併用してもよい。セルフレベリング材用アクリル系プライマーとしては、宇部興産（株）製ＵプライマーＱ等の市販品が好適に使用可能である。
【００２４】
（Ｄ）層とは、セメントコンクリートとアクリル系エマルジョンとの混合物を硬化させることにより形成される層をいうが、該層の形成は、既設コンクリート面上にセメントコンクリートとアクリル系エマルジョンとの混合物を塗布することでも可能であるが、好ましくはコンクリートを打設した直後にアクリル系エマルジョンを表面に散布しポリマーセメントコンクリート層を形成するのがよい。このようなアクリル系エマルジョンとしては、例えば、大日本インキ化学工業（株）製ＦＦ−３０等の市販品が好適に使用可能である。
【００２５】
（Ｄ）層形成に使用されるアクリル系エマルジョンとは、好ましくはガラス転移温度が０〜２０℃であり、固形分２０〜４５重量％のもので、乳化重合で得られるものである。前記エマルジョンは、好ましくはメタクリル酸を１〜５重量％含有するものであり、その他成分としてアクリル酸エステル、メタクリル酸エステルから構成されるものである。
【００２６】
前記アクリル酸エステルおよびメタクリル酸エステルは、ポリマーコンクリート中のポリマー骨格の主体をなすもので、良好な耐アルカリ性、耐候性を有するものであり、炭素数は、１〜１２であることが好ましい。例えば、アクリル酸メチル、メタクリル酸メチル、アクリル酸エチル、メタクリル酸エチル、アクリル酸ｎ−ブチル、メタクリル酸ｎ−ブチル、アクリル酸ｉｓｏ−ブチル、メタクリル酸ｉｓｏ−ブチル、アクリル酸ｔｅｒｔ−ブチル、メタクリル酸ｔｅｒｔ−ブチル、アクリル酸２エチルヘキシル、メタクリル酸２エチルヘキシル、アクリル酸ラウリル、メタクリ酸ラウリルの一種または二種以上を混合して用いることができる。このアクリル酸エステルおよびメタクリル酸エステルのアルキル炭素数が１２を越えると乳化重合体エマルジョンの粘性が増してコンクリート表面にエマルジョンを散布することが困難になる場合がある。
【００２７】
上記メタクリル酸は、セメントコンクリートと乳化重合体との親和性を向上させ、アクリル酸エステル、メタクリル酸エステルの乳化重合体とコンクリートとの馴染みをよくして、セメントコンクリートとエマルジョンとを均一に混和でき、その結果、緻密な層のポリマーセメントコンクリートを形成できる。このメタクリル酸の原料中への添加量は、好ましくは１〜５重量％である。１重量％未満であるとコンクリートとエマルジョンとの親和性を充分向上することができない。また、５重量％を越えると、コンクリート類の硬化を遅延させるため好ましくない。
【００２８】
前記の単量体混合物中には、芳香族α，β−モノエチレン性単量体、前記メタクリル酸以外のα，β−モノエチレン性極性単量体を少量加えて共重合した乳化重合体のエマルジョンであってもよい。
【００２９】
前記の芳香族α，β−モノエチレン性単量体は、好ましくは０〜２０重量％加えて共重合するとアクリル酸エステルおよびメタクリル酸エステルの粘性を下げ、エマルジョン散布後のコンクリート類の表面仕上げの作業性が向上する。この芳香族α，β−モノエチレン性単量体としては、例えば、スチレン、および１，２、１，３、または、１，４−ビニルトルエンが挙げられ、これらの少なくとも一種を上記単量体混合物中に加えて用いることができる。
【００３０】
メタクリル酸以外のα，β−モノエチレン性極性単量体が共重合してもよい。エマルジョンとコンクリートとの親和性を増強するメタクリル酸の作用を強めることができる。
【００３１】
前記α，β−モノエチレン性極性単量体としては、例えば、アクリロニトリル、メタクリロニトリル、ビニルピリミジン、ビニルピロリドン、ヒドロキシアルキルアルリレート、アクリルアミド、メタクリルアミド、Ｎ−メチロールアクリルアミド、Ｎ−メチロールメタクリルアミドまたはこれらの誘導体が挙げられ、これらの少なくとも一種を単量体混合物中に添加して共重合することができる。
【００３２】
上記α，β−モノエチレン性極性単量体の単量体混合物中における添加量は、０〜５重量％である。５重量％を越えて添加されると、コンクリートとの親和性を向上する効果は高まるが、コンクリートの硬化を著しく遅延させる場合が多くなり、好ましくない。特に、上記α，β−モノエチレン性極性単量体の単量体混合物中への添加量は、０〜２重量％であることが望ましい。
【００３３】
構成原料の単量体混合物の乳化重合時、共重合体のミセルを安定化する保護コロイドとしては、例えば、ポリビニルアルコール、蛋白質、ゼラチンが挙げられ、特に、ポリビニルアルコールを用いることが望ましい。これらの一種または二種以上を用いて、単量体混合物を乳化重合する。
【００３４】
この保護コロイドの使用量は、原料の単量体混合物１００重量部に対して、１〜２０重量部であることが望ましい。１重量部未満であると、電解質イオンによる凝集に起因するポリマーコンクリート層の形成不全により、コンクリート表面での保水性が充分でなく、また、乳化重合体のエマルジョンが貯蔵中に不安定化して凝集する虞がある。一方、２０重量部を越えると、乳化重合体のエマルジョンの粘度が増加してエマルジョン散布後のコンクリートとの混合作業性に支障をきたす。
【００３５】
前記ポリビニルアルコールとしては、完全けん化ポリビニルアルコール、部分けん化ポリンビニルアルコール、ポリビニルアルコールの一部をカルボキシル基、スルフォニル基などで修飾したアニオン化ポリビニルアルコールが挙げられる。完全けん化、部分けん化ポリビニルアルコールの何れも種類を問わず使用可能であるが、乳化重合時の乳化力を考慮し、好ましくは、けん化率７０〜１００％、平均重合度３００〜３０００のものがよく、これらの一種または二種以上の混合物を、原料単量体混合物１００重量部に対し、１〜２０重量部の範囲で用いる。
【００３６】
前記共重合体は、通常の乳化重合によって得られる。この際、前記保護コロイドと併用して用いられる乳化剤としては、アニオン型乳化剤、非イオン型乳化剤、カチオン型乳化剤、その他の反応性乳化剤などが挙げられ、これらの一種もしくは二種以上を併用することができるが、通常は、アニオン型乳化剤と非イオン型乳化剤とを併用することが好ましい。
【００３７】
この乳化剤の使用量は特に限定されないが、得られる共重合体量と、施工時のコンクリート類に対する空気連行量、保水性、作業性を考慮し、通常は単量体混合物の総量に対して０．１〜８重量部程度で使用される。
【００３８】
重合開始剤としては、乳化重合に使用される触媒であれば全て使用することができるが、代表的なものを挙げれば、過酸化水素、過硫酸アンモニウム、過硫酸カリウム、過硫酸ナトリウム等の水溶性無機過酸化物もしくは、過硫酸クメンハイドロパーオキサイド、ベンゾイルパーオキサイドなどの有機過酸化物、アゾビスイソブチルニトリルの如きアゾ化合物などであり、これらの一種もしくは二種以上の混合物として用いられる。その使用量は、原料単量体混合物の１００重量部に対し、０．１〜２重量部であることが好ましい。
【００３９】
なお、上記開始剤と金属イオンおよび還元剤とを併用するレドックス重合によって乳化重合を行ってもよいことは勿論である。上記原料単量体混合物は、これを一括してもしくは分割してあるいは連続して、上記開始剤、乳化剤および保護コロイドが添加された溶媒中に滴下して加えることができ、０〜１００℃、好ましくは３０〜９０℃の温度下で乳化重合される。
【００４０】
溶媒としては、特に限定されるものではないが、通常水が使用される。乳化重合の結果得られたエマルジョンの粘度は、３００ｃｐｓ以下であることが好ましく、特に、エマルジョン散布後のセメントコンクリートとの混合における作業性の見地から、１００ｃｐｓ以下であることが好ましい。乳化重合後のエマルジョンの粘度が高い場合は、溶媒を添加して粘度を調整することができる。
【００４１】
また、乳化重合体のガラス転移温度は、０℃〜２０℃の範囲にあることが望ましい。ガラス転移温度が０℃未満であると、乳化重合体の可塑性は良好であるが、過度の粘着性を生じ、コンクリート表面仕上げの際の作業性が劣り、また、仕上げ面の外観も劣る。一方、ガラス転移温度が２０℃を越えると、重合体の融着性が著しく低下することが知られており、たとえ可塑剤を単量体混合物中に添加して乳化重合体の造膜温度を低下せしめても、仕上げ面の柔軟性に欠け好ましくない。
【００４２】
上記エマルジョン中の固形分（乳化重合体）の含有量は、２０〜４５重量％であることが好ましい。２０重量％未満であると、相対的に重合体量が少なく、コンクリート表面に充分なポリマーコンクリート層を形成することが困難となる。また、４５重量％を越えると、粘度が高くなり、エマルジョン散布後のコテでセメントコンクリートと混合作業性が低下する。参考までに、アクリル系エマルジョンの合成例を実施例の項で簡単に説明する。
【００４３】
セメントコンクリートとアクリル系エマルジョンとの混合物の硬化物層（Ｄ）を形成するには、セメントコンクリートを打設後、前記乳化重合体エマルジョンをコテ、レーキ等で大まかに平面に拡げた直後から、セメントコンクリートが半硬化に至る間に散布するのがよい。また、その散布量については、特に制限はないが、経済性、作業性の観点より、施工平面１ｍ2当たりエマルジョンの固形成分換算で２０〜２００ｇの範囲が好ましい。より好ましくは５０〜１３０ｇ／ｍ2散布される。なお、エマルジョンの散布方法は、特に限定なく、例えば、ジョロ、スプレーガンなどを用いて行うことができる。前記エマルジョン中には、例えば、造膜補助剤、消泡剤、防腐剤、増粘剤、減水剤、凍結安定剤、メチルセルロースの如き保水剤などを加えてもよい。
【００４４】
本発明に係るコンクリート床の施工に際しては、セメントコンクリート床層（Ｅ）を床面に打設しコテ、レーキ等で大まかに平面に拡げた直後から、セメントコンクリートが半硬化に至る間の任意の時期に、前記エマルジョンを散布し、セメントコンクリート層の未硬化セメントコンクリートと該エマルジョンとをレーキ、コテなどによって表面仕上げすることによって、エマルジョンの乳化重合体とセメントコンクリートとが均一に混合してポリマーコンクリート層（Ｄ）を形成する。所定の期間、例えば、１〜３日、または１ヶ月以上、更には、１年以上置いて、セルフレベリング材用アクリル系プライマーをその上に施工しプライマーの硬化物層（Ｃ）を形成し、次いで１〜８時間置いてセメント系セルフレベリング材をその上に施工しセメント系レベリング材の硬化物層（Ｂ）を形成し、所望により、さらにその上に表面層（Ａ）を施工形成するものである。セメント系セルフレベリング材の施工は、定法に従えばよく、特定の方法に限定されるものではない。
【００４５】
なお、本発明に係る施工法によれば、セメントコンクリート床層（Ｅ）を床面に打設した後、ポリマーコンクリート層（Ｄ）の上に、セルフレベリング材からなる硬化層を形成する場合には、後述の実施例において実証しているように、かなりの期間経過後、例えば、１８ヶ月後であっても、施工可能であるという優れた効果が発揮される。その場合には、セルフレベリング材用のアクリル系プライマーからなる硬化層（Ｃ）層を形成後、所望とする期間養生し、その後、セルフレベリング材をその上に施工してもよい。場合によっては、従前の施工法により形成され、コンクリート表面とプライマーとの間での接着強度不足による剥離に起因するふくれの問題が生じたコンクリート床の補修にも本発明に係る施工方法を利用することもできる。その場合には、セメントコンクリート床層（Ｅ）の表面に形成されている総ての層を取り除き、露出したセメントコンクリート床層（Ｅ）の表層部を必要に応じて粗面化処理し、その上に、新たに未硬化セメントコンクリートの薄層を設け、次いで、前記エマルジョンを散布し、セメントコンクリート層の未硬化セメントコンクリートと該エマルジョンとをレーキ、コテなどによって表面仕上げすることによって、エマルジョンの乳化重合体とセメントコンクリートとが均一に混合してポリマーコンクリート層（Ｄ）を形成する。その後の工程は、本発明に係る施工方法に従えばよい。
【００４６】
上記本発明の施工方法によれば、病院、学校、駅構内等の公共建築物、コンビニ、マンション等の建築物用コンクリート床に使用でき、特に、コンクリートと親和性の良好なエマルジョンとが均一に混合してポリマーセメントコンクリート化しているため、プライマー材との層間接着強度に優れることから、コンクリート表面の仕上がり外観も良好となる。
【００４７】
以下、合成例、実施例により本発明を具体的に説明するが、勿論、本発明は、以下の合成例、実施例により何ら制限されるものではない。
【実施例】
【００４８】
先ず、（Ｄ）層を形成するのに使用されるアクリル系エマルジョンの合成例について説明する。
【００４９】
合成例＜（Ｄ）層形成用のアクリル系エマルジョンの合成＞
ステンレス製反応容器に脱イオン水１５．０部、ドデシルベンゼンスルホン酸ソーダ１部、ポリオキシエチレンノニルフェニルエーテル１部、ゴーセノールＧＬ−０５（ポリビニルアルコール、電気化学工業株式会社製）４．０部、ゴーセノールＡＨ−１７（ポリビニルアルコール、同社製）４．０部を仕込み、窒素気流下で７５〜８０℃に加温、撹拌しながら、内容物を充分溶解した。次いで、過硫酸カリ０．５部を仕込み、さらに、アクリル酸２エチルヘキシル５０部、メタクリル酸メチル４７部、メタクリル酸３部よりなる混合物を１８０分間を要して滴下、共重合し、さらに、クメンハイドロパーオキサイド０．１部を加え同温度に６０分間保持して重合を完結せしめた。  次いで、３０℃に冷却し、６％水酸化ナトリウム水溶液およびイオン交換水１５．０部を用いて、ｐＨを８．０に調整した。得られた乳化重合体は不揮発性成分が４０％、粘度１０６０ｃｐｓ、ポリマーガラス転移温度１０℃であった。
【００５０】
次に、実施例について説明する。まず、以下の実施例において使用した材料を例挙する。アルミナセメントとしては、プレーン表面積が３６００ｃｍ2／ｇで、モノカルシウムアルミネート含有量が４５質量％のものを、ポルトランドセメントとしては、早強ポルトランドセメントで、プレーン表面積が４５００ｃｍ2／ｇのものを、石膏としては、ＩＩ型無水石膏で、プレーン表面積が３３００ｃｍ2／ｇのものを、高炉スラグとしては、プレーン表面積が４４００ｃｍ2／ｇのものを、珪砂としては、市販品である４号珪砂を、炭酸リチウム、重炭酸ナトリウム、及び酒石酸ナトリウムとしては、それぞれ市販品を、減水剤としては、市販品であるポリカルボン酸系減水剤を、消泡剤としては市販品であるポリエーテル系消泡剤を、セルフレベリング材用アクリル系プライマーとしては、宇部興産（株）製ＵプライマーＱを、アクリル系エマルジョンとしては、大日本インキ化学工業（株）製ＦＦ−３０を、また、比較例で使用した養生材は、市販のワックス系のマスターキュアー１０６を使用した。
【００５１】
次に、本発明の実施例で使用したセルフレベリング材の配合例について説明する。以下の実施例で使用したセルフレベリング材の配合を表１に示す。
【００５２】
【表１】
2005139649.tif 000003
【００５３】
実施例１および比較例１
（１）セルフレベリング材のスラリー調製
表１に示す配合の水硬性成分、細骨材、混和剤、凝結調整剤（総量１．５ｋｇ）を、ケミスターラーを用いて混練し水硬性組成物を調製し、さらに所定量の水を加えて３分間混練して、スラリーを得た。スラリーの調製は温度２０℃、湿度６５％の条件下で行なった。
【００５４】
（２）セルフレベリング材のスラリー物性
フロー値：ＪＡＳＳ  １５Ｍ−１０３に準拠して測定する。厚さ５ｍｍの磨き板ガラスの上に内径５０ｍｍ、高さ５１ｍｍの塩化ビニル製パイプ（内容積１００ｍｌ）を置き練り混ぜたスラリーを充填した後、パイプを引き上げる。広がりが静止した後、直角２方向の直径を測定し、その平均値をフロー値とする。
【００５５】
セルフレベリング性は、図１（ａ）に示すＳＬ測定器を使用し、測定した。先ず、図１（ａ）に示した形状からなる装置として、幅（ｄ１）３０ｍｍ×高さ（ｄ２）３０ｍｍ×長さ（ｄ３）７５０ｍｍのレールに、先端より長さ１５０ｍｍ（ｄ４）のところに堰板１により堰を設けたものを使用し、図（ｂ）に示すように混練直後のスラリーを所定量満たして成形する。図１（ｃ）に示すように、成形直後に堰板を引き上げて、スラリーを自然のまま流動させる。スラリーの流れが停止した時点で、標点（堰板の設置部）からスラリー流れの最短部までの距離を測定し、その値（ＳＬ値）をＬ0とする。
【００５６】
同様に図１（ｄ）に示すように、成形後３０分後に堰板を引き上げて、スラリーの流れの停止後に、標点（堰板の設置部）からスラリー流れの最短部までの距離を測定し、その値（ＳＬ値）をＬ30とする。このようにして測定した、フロー値は２２５ｍｍ、Ｌ0は５３６ｍｍ、Ｌ30は５５１ｍｍであった。
【００５７】
（３）コンクリート下地（１ヶ月養生）との接着強度（ＪＡＳＳ  １５Ｍ−１０３に準拠）
（ｉ）使用材料：以下の材料を使用した。
セルフレベリング材としては、表１に示した配合よりなるものを使用した。また、プライマーとしては、ＵプライマーＱ（宇部興産（株）製）を使用した。実施例１では、アクリ
ル系エマルジョン（以下、養生剤と称することもある。）として、ＦＦ−３０（大日本インキ化学工業（株）製）を使用した。なお、比較例１では、エマルジョンからなる養生剤
に代えて、ワックス系の養生剤として市販されているマスターキュアー１０６（エヌエムビー社製）を使用した。セメントコンクリート床は、呼び強度２１Ｎ／ｍｍ2、スランプ１８ｃｍ、最大骨材径２０ｍｍからなる普通セメンを使用して、形成した。
【００５８】
（ｉｉ）セメントコンクリート床層（Ｅ）およびポリマーコンクリート層（Ｄ）の形成
先ず、セメントコンクリート床層（Ｅ）およびポリマーコンクリート層（Ｄ）の形成から説明する。内径３００ｍｍ×３００ｍｍ、高さ２００ｍｍの木枠に生コンクリートを打設した。生コンクリートの打設後、セメントコンクリート床の荒均し時に、アクリル系エマルジョンＦＦ−３０を３００ｍ１／ｍ2の割合で散布し、その後金ゴテ押さえを行い、温度２０℃、湿度６５％の条件下で１ヶ月間養生し、セメントコンクリート床層（Ｅ）の上にポリマーコンクリート層（Ｄ）を形成した。
【００５９】
養生剤としてマスターキュアー１０６を使用する場合は、セメントコンクリート床層（Ｅ）の荒均し時にマスターキュアー１０６を１５０ｍｌ／ｍ2の割合で散布し、その後金ゴテ押さえ時にも１００ｍ１／ｍ2の割合で散布し、このものを温度２０℃、湿度６５％の条件下で１ヶ月間養生することにより、セメントコンクリート床層（Ｅ）の上にポリマーコンクリート層（Ｄ）を形成した。
【００６０】
（ｉｉｉ）セルフレベリング材用アクリル系プライマー硬化層（Ｃ）およびセメント系セルフレベリング材層（Ｂ）の形成
ポリマーコンクリート層（Ｄ）の形成後、１ヶ月養生した実施例１と比較例１のセメントコンクリート床にＵプライマーＱの６倍液（原液９０ｇ／ｍ2に水を４５０ｇ／ｍ2加える。）を塗布した。プライマーが透明になった時点で、今度は、４倍液（原液９０ｇ／ｍ2に水を２７０ｇ／ｍ2加える。）を塗布した。プライマー造膜後、セルフレベリング材のスラリーを乾燥時の厚さが１０ｍｍになるように流し込んだ。かくして調製したセメントコンクリート床構造体を温度２０℃、湿度６５％の条件下で１４日間養生した。
【００６１】
（ｉｖ）接着強度試験
図２に示すように、セルフレベリング材の表面に４０×４０ｍｍの大きさでコンクリート基盤７に達するまで切り込み２を入れた後、セルフレベリング材層の表面に接着剤を塗り、この上に上部引張用ジグ３を載せて接着する。２４時間静置した後、試験体面に対して鉛直方向に引張を加えて試料が破壊された時点での引張荷重を、最大引張荷重Ｔ（Ｎ）として、接着強さσをもとめる。この接着強度試験の結果は、以下の表２に示す。
【００６２】
接着強さσ（Ｎ／ｍｍ2）は、次の式によって算出する。
σ＝Ｔ／１６００
（ここで、σは接着強さ（Ｎ／ｍｍ2）であり、Ｔは最大引張荷重（Ｎ）である。）
【００６３】
実施例２および比較例２
実施例１および比較例１で使用したセメントコンクリート床に代え、１年６ヶ月間養生させたセメントコンクリート床層（Ｅ）を使用した。使用したセメントコンクリート床層（Ｅ）は、ポリマーコンクリート層（Ｄ）を生コンクリート打設後、荒均し時に、アクリル系エマルジョンＦＦ−３０を３００ｍ１／ｍ2散布し、その後金ゴテ押さえを行って、形成し、その後、温度２０℃、湿度６５％の条件下で１年６ヶ月間養生させたものである。実施例２においては、ポリマーコンクリート層（Ｄ）の上に、ＵプライマーＱを塗布し、比較例２では、ＵプライマーＱを塗布しなかった。
【００６４】
なお、実施例２では、ＵプライマーＱの塗布方法による差異を確認するために、１回塗りと２回塗りの試験区を設けた。２回塗りの場合は、先ず、ＵプライマーＱの６倍液（原液９０ｇ／ｍ2に水を４５０ｇ／ｍ2加える。）を塗布した。次いで、プライマーが透明になった時点で４倍液（原液９０ｇ／ｍ2に水を２７０ｇ／ｍ2加える。）を塗布した。１回塗りの場合は、３倍液（原液９０ｇ／ｍ2に水を１８０ｇ／ｍ2加える。）を塗布した。実施例２においては、プライマー造膜後、セルフレベリング材のスラリーを実施例１と同様に厚さ１０ｍｍになるように流し込んだ。また、比較例２においては、ポリマーコンクリート層（Ｄ）の上にプライマー造膜がされていない状態で、セルフレベリング材のスラリーを実施例１と同様に厚さ１０ｍｍになるように流し込んだ。かくして得られた各セメントコンクリート床構造体を温度２０℃、湿度６５％の条件下で１４日間養生した。
【００６５】
実施例１と比較例１の場合と同様に、各試料を接着強度試験に供した。その結果は、以下の表３に示す。
【００６６】
【表２】
2005139649.tif 000004
【００６７】
【表３】
2005139649.tif 000005
【００６８】
表３において、接着強度試験における破断面は、実施例、比較例を問わず、以下の記号により表示している。なお、比較例の場合には、Ｄ層とＥ層に相当する層は、存在していない。
イ：セルフレベリング材（以下ＳＬ材と称する。）表層の破壊
ロ：ＳＬ材層の破壊
ハ：ＳＬ材層とプライマー層との界面破壊
ニ：プライマー層間での破壊
ホ：下地層とプライマー層の界面破壊
ヘ：下地層の破壊
【００６９】
表２と表３に示した結果から、本願発明に係るセメントコンクリート床構造体は、優れた接着強度を示すことが明らかである。また、塗布方法に関しては、表３に示す結果から見て、ことさら塗布回数を増やさなくとも、充分な接着強度が得られることが明らかとなった。さらに、１年６ヶ月間養生したセメントコンクリート床層（Ｅ）においても、充分な接着強度が得られることが明らかとなった。
【産業上の利用可能性】
【００７０】
本発明に係るセメントコンクリート床構造体は、それ自体が優れた接着強度を有するだけでなく、生コンクリート打設後１年６ヶ月を経過したものを使用しても、優れた接着強度を有するセメントコンクリート床構造体を施工することが可能なコンクリート床構造体の施工方法が提供されることとなる。従って、コンクリート床構造体を構成する各層間における剥離によるふくれの問題が発生することが実質的にないので、床面に凹凸が生じることなく美麗な床面が得られ、床表面外観に優れるので、病院、学校、駅構内等の公共施設、精密機器工場、コンビニ、マンション等の建築物の床として最適な構造体を提供できる。
【図面の簡単な説明】
【００７１】
【図１】図１（ａ）〜図１（ｄ）はセルフレベリング性の試験方法を模式的に説明する図面である。
【図２】接着強度試験の試験方法を模式的に説明する図面である。
【符号の説明】
【００７２】
１…堰板、２…切り込み、３…引張用治具、４…セルフレベリング層、５…プライマー硬化層、６…ポリマーコンクリート層、７…基盤（コンクリート床）、ｄ１…測定装置の幅、ｄ２…測定装置の高さ、ｄ３…測定装置の長さ、ｄ４…所定量のスラリーを満たしたときのスラリーの長さ。
【図１】
2005139649.tif 000006
【図２】
2005139649.tif 000007